Частицы удобрения на основе нитрата кальция и нитрата калия

1. Удобрение, содержащее от 43 до 47% масс./масс. нитрата кальция, от 46 до 54% масс./масс. нитрата калия и от 0,5 до 3% масс./масс. воды, где данное удобрение находится в виде твердых гомогенных частиц.
2. Удобрение по п. 1, в котором частицы были получены охлаждением жидких капель гомогенного расплава удобрения.
3. Удобрение по п. 1 или 2, содержащее примерно 45% масс./масс. нитрата кальция и от 49 до 53% масс./масс. нитрата калия.
4. Удобрение по любому из пп. 1-3, содержащее примерно 45% масс./масс. нитрата кальция и от 49 до 51% масс./масс. нитрата калия.
5. Удобрение по п. 1 или 2, содержащее примерно 45% масс./масс. нитрата кальция и примерно 53% масс./масс. нитрата калия.
6. Удобрение по п. 1 или 2, содержащее примерно 45% масс./масс. нитрата кальция и примерно 49% масс./масс. нитрата калия.
7. Удобрение по любому из пп. 1-6, состоящее из 43-47% масс./масс. нитрата кальция и 46-54% масс./масс. нитрата калия и меньшего чем или равного 3% масс./масс. количества воды.
8. Удобрение по любому из пп. 1-7, в котором частицы представляют собой гранулы.
9. Удобрение по любому из пп. 1-8, в котором частицы представляют собой приллы.
10. Удобрение по любому из пп. 1-9, в котором частицы дополнительно содержат покрытие.
11. Расплав удобрения, содержащий от 43 до 47% масс./масс. нитрата кальция, от 46 до 54% масс./масс. нитрата калия, от 2 до 5% масс./масс. нитрата аммония и менее 3% масс./масс. воды.
12. Способ получения твердых частиц удобрения, включающий следующие стадии:
a. образование жидких капель из гомогенного расплава удобрения, содержащего 43-47% масс./масс. нитрата кальция и 46-54% масс./масс. нитрата калия
b. и менее 3% масс./масс. воды
c. охлаждение данных жидких капель с образованием твердых частиц; и
d. возможно, покрытие данных твердых частиц.
13. Способ по п. 12, в котором температура расплава удобрения находится в диапазоне от 153 до 225°С.
14. Способ по любому из пп. 12, 13, в котором жидкие капли отверждаются падением через охлаждающую жидкость.
15. Способ по любому из пп. 12-14, в котором количество нанесенного покрытия находится в диапазоне от 0,05 до 0,3% масс./масс. по отношению к массе частиц.
16. Способ по любому из пп. 12-15, в котором расплав удобрения содержит примерно 45% масс./масс. нитрата кальция и примерно 53% масс./масс. нитрата калия, и в котором температура расплава удобрения находится в диапазоне от 200 до 225°С.
17. Способ по любому из пп. 12-16, в котором расплав удобрения содержит примерно 45% масс./масс. нитрата кальция и примерно 49% масс./масс. нитрата калия, и в котором температура расплава удобрения находится в диапазоне от 200 до 225°С.